(57)【要約】  この発明は、基体と、リン酸架橋を有するポリシルセスキオキサン組成物の少なくとも１つの中間層によって基体に取付けられたゴム組成物とで構成された製品を提供する。リン酸架橋を有する少なくとも１つのポリシルセスキオキサン層は、シランカップリング剤とリン酸化試薬との混合物から生成される。【特許請求の範囲】
【請求項１】
基体にゴム組成物を取付けるための方法であって、
シランカップリング剤とリン酸化試薬との混合物を得るステップと、
混合物を用いて基体の表面を処理するステップと、
基体の処理された表面にゴム組成物を取付けるステップとを含む、方法。
【請求項２】
シランカップリング剤は、アミノシラン、メルカプトシラン、エポキシシラン、カルボキシシラン、ビニルシラン、およびハロゲン含有シランからなる群から選択される少なくとも１つのシランである、請求項１に記載の方法。
【請求項３】
混合物は、少なくとも１つのフェノール樹脂をさらに含む、請求項２に記載の方法。
【請求項４】
シランカップリング剤は、アミノシランおよびビニルシランからなる群から選択される少なくとも１つのシランである、請求項１に記載の方法。
【請求項５】
混合物は、フェノール樹脂を添加せずに調製される、請求項４に記載の方法。
【請求項６】
リン酸化試薬は、リン酸化合物またはホスホン酸化合物のうちの少なくとも１つである、請求項１に記載の方法。
【請求項７】
ゴム組成物は、ジエン系ゴム、オレフィンゴム、アクリルゴム、フッ素含有ゴム、シリコーン系ゴム、ウレタン系ゴム、エピクロロヒドリンゴム、クロロスルホン化ポリエチレン、酸化プロピレンゴム、エチレン酢酸ビニル共重合体、ポリノルボルネンゴム、またはそれらの改質ゴムである、請求項１に記載の方法。
【請求項８】
基体は、金属、金属面を有するセラミック化合物、または金属面を有する熱可塑性重合体である、請求項１に記載の方法。
【請求項９】
基体は金属である、請求項８に記載の組成物。
【請求項１０】
リン酸架橋を有する少なくとも１つのポリシルセスキオキサン層によってゴム組成物に取付けられた基体で構成された、組成物。
【請求項１１】
基体は、金属、金属面を有するセラミック化合物、または金属面を有する熱可塑性重合体である、請求項１０に記載の組成物。
【請求項１２】
基体は金属である、請求項１０に記載の組成物。
【請求項１３】
ゴム組成物は、ジエン系ゴム、オレフィンゴム、アクリルゴム、フッ素含有ゴム、シリコーン系ゴム、ウレタン系ゴム、エピクロロヒドリンゴム、クロロスルホン化ポリエチレン、酸化プロピレンゴム、エチレン酢酸ビニル共重合体、ポリノルボルネンゴム、またはそれらの改質ゴムである、請求項１０に記載の組成物。
【請求項１４】
リン酸架橋を有する少なくとも１つのポリシルセスキオキサン層は、シランカップリング剤とリン酸化試薬との混合物から生成される、請求項１０に記載の組成物。
【請求項１５】
シランカップリング剤は、アミノシラン、メルカプトシラン、エポキシシラン、カルボキシシラン、ビニルシラン、およびハロゲン含有シランからなる群から選択される少なくとも１つのシランである、請求項１４に記載の組成物。
【請求項１６】
混合物は、少なくとも１つのフェノール樹脂をさらに含む、請求項１５に記載の組成物。
【請求項１７】
シランカップリング剤は、アミノシランおよびビニルシランからなる群から選択される少なくとも１つのシランである、請求項１４に記載の組成物。
【請求項１８】
混合物は、フェノール樹脂を添加せずに調製される、請求項１７に記載の組成物。
【請求項１９】
リン酸化試薬は、リン酸化合物またはホスホン酸化合物のうちの少なくとも１つである、請求項１４に記載の組成物。
【請求項２０】
組成物は金属である、請求項１０に記載の組成物。
【発明の詳細な説明】
【技術分野】
【０００１】
発明の分野
この発明は、基体にゴム組成物を取付けるための方法に関する。この発明はまた、リン酸架橋を有する少なくとも１つのポリシルセスキオキサン層によってゴム組成物に取付けられた基体で構成された、該方法によって生成された製品に関する。
【背景技術】
【０００２】
発明の背景
基体と基体に取付けられたゴム組成物とで構成された製品または組成物は、さまざまな用途のために使用される。高温、高圧、および高応力状況といった極限環境条件が存在する用途では、基体およびゴム組成物は、極限条件に耐えて腐食または浸食を回避しなければならないだけでなく、互いに取付けられた状態を保つ際に高い信頼性を有する必要がある。
【０００３】
シールなどの特定の用途では、基体は通常、基体に対する環境抵抗を助けるため、または基体へのゴム組成物の取付を助けるため、もしくはその双方のために処理される。そのような処理は、リン酸亜鉛、リン酸鉄、リン酸マンガン、または同様の種類の金属組成物を用いた処理を含んでいた。
【０００４】
米国特許第７，３５４，６５８号は、基体表面の一部にゴムが接着された金属基体を開示する。金属とゴムとの接着特性を改良するために、表面は粗くされる。基体は次にリン酸亜鉛処理を用いて処理され、それからゴム組成物が取付けられて、最終製品としてのシールを生成する。
【０００５】
米国特許第７，３８４，０２８号は、金具を有するゴム部品を開示しており、金具とゴム部品とは、金具の表面上に形成された耐食性化成被膜を通して一体化されている。耐食性化成被膜は、人体および環境に対して無害であるとされているジルコニウム系化成被膜である。ゴムと金具とは、金具の外周面を脱脂し、その面をショットブラスト処理し、処理面を脱脂し、処理面を水洗いし、処理面上にジルコニウム系化成被膜を形成し、ジルコニウム系化成被膜の外周面を水洗いして乾かし、ジルコニウム系化成被膜の外周面上に接着層を形成し、接着層の外周面上にゴム部品を一体化することによって生成される。
【０００６】
基体とゴム組成物とで構成される製品を生成するさらなる方法が望まれている。極限環境動作条件により良好に耐えることができる製品を生成する新しい方法を見出すことが、特に望まれている。また、製造中に使用された過剰の金属を廃棄しなければならないという結果をもたらす金属処理ステップの使用を減少させ、または除外する新しい方法も、望ましい。さらに、製造プロセスのステップを減少させ、または簡略化する新しい方法を見出すことが、望まれている。
【発明の概要】
【課題を解決するための手段】
【０００７】
この発明は、基体と基体に取付けられたゴム組成物とで構成された製品を提供し、製品およびその構成要素は極限環境条件に耐えることができる。製品は、プロセス中に使用された過剰の金属を廃棄しなければならないという結果をもたらす金属処理ステップの使用を著しく減少させ、または除外する方法を用いて、生成される。製品を生成するために使用されるプロセスはまた、以前に使用された製造プロセスのステップを減少させ、または簡略化する。
【０００８】
この発明の一局面によれば、基体にゴム組成物を取付けるための方法が提供される。この方法は、シランカップリング剤とリン酸化試薬との混合物を調製する、または得るステップを含む。混合物を用いて基体の表面が処理され、基体の処理された表面にゴム組成物を取付けられる。
【０００９】
この発明の別の局面によれば、リン酸架橋を有する少なくとも１つのポリシルセスキオキサン層によってゴム組成物に取付けられた基体で構成された、製品または組成物が提供される。リン酸架橋を有する少なくとも１つのポリシルセスキオキサン層は、シランカップリング剤とリン酸化試薬との混合物から生成される。
【００１０】
好ましくは、シランカップリング剤は、アミノシラン、メルカプトシラン、エポキシシラン、カルボキシシラン、ビニルシラン、およびハロゲン含有シランからなる群から選択される少なくとも１つのシランである。
【００１１】
この発明の一実施例では、基体に塗布するよう調製される混合物は、少なくとも１つのフェノール樹脂をさらに含む。
【００１２】
別の実施例では、シランカップリング剤は、アミノシランおよびビニルシランからなる群から選択される少なくとも１つのシランである。この実施例では、好ましくは、混合物は、フェノール樹脂を添加せずに調製される。
【００１３】
この発明のさらに別の実施例では、リン酸化試薬は、リン酸化合物またはホスホン酸化合物のうちの少なくとも１つである。
【００１４】
別の実施例では、ゴム組成物は、ジエン系ゴム、オレフィンゴム、アクリルゴム、フッ素含有ゴム、シリコーン系ゴム、ウレタン系ゴム、エピクロロヒドリンゴム、クロロスルホン化ポリエチレン、酸化プロピレンゴム、エチレン酢酸ビニル共重合体、ポリノルボルネンゴム、またはそれらの改質ゴムである。
【００１５】
基体は好ましくは、金属、金属面を有するセラミック化合物、または金属面を有する熱可塑性重合体である。より好ましくは、基体は金属である。
【発明を実施するための形態】
【００１６】
発明の詳細な説明
この発明は、基体と、リン酸架橋を有するポリシルセスキオキサン組成物の少なくとも１つの中間層によって基体に取付けられたゴム組成物とで構成された組成物を提供する。この組成物は、高温、高圧、および高応力条件といった極限環境において極めて耐久性がある。ポリシルセスキオキサン層または組成物は、組成物を作る際に、望ましくない金属前処理ステップの使用が要求されない、環境に優しいプロセスを用いて、基体に塗布することができる。
【００１７】
リン酸架橋を有するポリシルセスキオキサン組成物は、シランカップリング剤とリン酸化試薬との混合物を基体の表面に塗布し、または処理することによって生成される。混合物自体は、基体表面へのリン酸架橋を有するポリシルセスキオキサン組成物を形成するのに有効な量のシランカップリング剤およびリン酸化試薬を混合することによって生成される。
【００１８】
一実施例では、混合物は、混合物の成分を保持または混合するために使用される器または容器に、混合物の総重量に基づいて０．１ｗｔ％〜２０ｗｔ％のシランカップリング剤を添加することによって形成される。好ましくは、混合物は、混合物の総重量に基づいた０．２ｗｔ％〜１５ｗｔ％、より好ましくは０．５ｗｔ％〜１０ｗｔ％のシランカップリング剤の添加から形成される。
【００１９】
シランカップリング剤は、ポリシルセスキオキサンを形成可能なあらゆるシラン組成物であってもよい。有用なシランカップリング剤の例は、アミノシラン、メルカプトシラン、エポキシシラン、カルボキシシラン、ビニルシラン、およびハロゲン含有シランを含む。
【００２０】
アミノシランの例は、ガンマ−アミノプロピルトリメトキシシラン、ガンマ−アミノプロポルトリエトキシシラン、ガンマ−アミノプロピルメチルジメトキシシラン、ガンマ−アミノプロピルメチルジエトキシシラン、ガンマ−（２−アミノエチル）アミノプロピルトリメトキシシラン、ガンマ−（２−アミノエチル）アミノプロピルメチルジメトキシシラン、ガンマ−（２−アミノエチル）アミノプロピルトリエトキシシラン、ガンマ−（２−アミノエチル）アミノプロピルメチルジエトキシシラン、ガンマ−ウレイドプロピルトリメトキシシラン、Ｎ−フェニル−ガンマ−アミノプロピルトリメトキシシラン、Ｎ−ベンジル−ガンマ−アミノプロピルトリメトキシシラン、およびＮ−ビニルベンジル−ガンマ−アミノプロピルトリエトキシシランを含むが、これらに限定されない。
【００２１】
メルカプトシランの例は、ガンマ−メルカプトプロピルトリメトキシシラン、ガンマ−メルカプトプロピルトリエトキシシラン、ガンマ−メルカプトプロピルメチルジメトキシシラン、およびガンマ−メルカプトプロピルメチルジエトキシシランを含むが、これらに限定されない。
【００２２】
エポキシシランの例は、ガンマ−グリシドキシプロピルトリメトキシシラン、ガンマ−グリシドキシプロピルトリエトキシシラン、ガンマ−グリシドキシプロピルメチルジメトキシシラン、ベータ−（３，４−エポキシシクロヘキシル）エチルトリメトキシシラン、およびベータ−（３，４−エポキシシクロヘキシル）エチルトリエトキシシランを含むが、これらに限定されない。
【００２３】
カルボキシシランの例は、ベータ−カルボキシエチルトリエトキシシラン、ベータ−カルボキシエチルフェニルビス（２−メトキシエトキシ）シラン、およびＮ−ベータ−（カルボキシメチル）アミノエチル−ガンマ−アミノプロピルトリメトキシシランを含むが、これらに限定されない。
【００２４】
ビニルシランの例は、ビニルトリメトキシシラン、ビニルトリエトキシシラン、ガンマ−メタクリロイルオキシプロピルメチルジメトキシシラン、およびガンマ−アクリロイルオキシプロピルメチルトリエトキシシランを含むが、これらに限定されない。
【００２５】
ハロゲン含有シランの例は、ガンマ−クロロプロピルトリメトキシシランを含むが、これに限定されない。
【００２６】
この発明の一実施例では、混合物は、混合物の総重量に基づいた１ｗｔ％〜２０ｗｔ％のリン酸化試薬の添加から形成される。好ましくは、混合物は、混合物の総重量に基づいた２ｗｔ％〜１５ｗｔ％、より好ましくは３ｗｔ％〜１０ｗｔ％のリン酸化試薬の添加から形成される。
【００２７】
リン酸化試薬は、ポリシルセスキオキサンとの架橋に有効なあらゆるリン含有酸であってもよい。あらゆる好適なリン酸化合物またはホスホン酸化合物が好ましい。
【００２８】
好ましいリン酸化合物は、以下の一般式のリン酸化合物を含む。
【００２９】
【化１】
2013506763.tif 000002
【００３０】
式中、ＲおよびＲ′は同じであっても異なっていてもよく、Ｈ、炭素数が１〜３０のアルキル基、および炭素数が６〜３０のアリール基であり、ｎは１から６の整数であり、リン酸化合物はリン酸化合物の一価および二価の金属塩を含む。
【００３１】
リン酸およびリン酸塩の例は、リン酸（モノアルキルおよびジアルキルリン酸、アルキル基は炭素数が１〜１０）、モノ−ｎ−ドデシルホスフェート、トリデシルアシッドホスフェート、オレイルアシッドホスフェート、オクタデシルアシッドホスフェート、ジ−ｎ−アミルホスフェート、ジステアリルホスフェート、ｎ−ブチルジハイドロジェンホスフェート、リン酸二水素カルシウム、リン酸二水素アルミニウム、Ｄ−ミオ−イノシトール１，４−ビホスフェート、カリウム塩、（Ｒ，Ｓ）−（＋，−）−１，１′−ビナフチル−２，２′−ジイルハイドロジェンホスフェート、Ｄ−ミオ−イノシトールトリホスフェート、カリウム塩、Ｄ−ミオ−イノシトール、１，３，４，５−テトラホスフェート、Ｄ−ミオ−イノシトールペンタホスフェート、バリウム塩、イノシトールヘキサリン酸（フィチン酸）、フィチン酸ナトリウム、フェニルリン酸、およびジフェニルリン酸を含むが、これらに限定されない。
【００３２】
好ましいホスホン酸化合物は、以下の一般式のホスホン酸化合物を含む。
【００３３】
【化２】
2013506763.tif 000003
【００３４】
式中、Ｒは、炭素数が１〜３０のアルキル基、および炭素数が６〜３０のアリール基であり、ｎは１〜６の整数であり、ホスホン酸化合物はホスホン酸の一価および二価の金属塩を含む。
【００３５】
ホスホン酸およびホスホン酸塩の例は、ホスホン酸（モノアルキルおよびジアルキルホスホン酸、アルキル基は炭素数が１〜１０）、ｎ−ドデシルホスホン酸、エチルホスホン酸、フェニルホスホン酸、ジフェニルホスホン酸、ｎ−ヘキシルホスホン酸、ｎ−ブチルホスホン酸、ｎ−デシルホスホン酸、ｎ−ウンデシルホスホン酸、ｎ−トリデシルホスホン酸、ｎ−テトラデシルホスホン酸、ｎ−ペンタデシシルホスホン酸、プロピレンジホスホン酸、Ｎ，Ｎ−ビス（ホスホノメチル）グリシン、１，２−エチレンジホスホン酸、メチレンジホスホン酸、１，１−エチリデンジホスホン酸、ジメチルメチレンジホスホン酸、ニトリロトリス（メチレン）トリホスホン酸、エチレンジアミンテトラ（メチレントリホスホン酸）、ヘキサメチレンジアミンテトラ（メチレントリホスホン酸）、ジエチレントリアミンペンタ（メチレントリホスホン酸）、イノシトールヘキサホスホン酸、およびカルシウム、マグネシウムイノシトールヘキサリン酸塩を含むが、これらに限定されない。
【００３６】
この発明の一実施例では、リン酸化試薬とシランカップリング剤との混合物はさらに、少なくとも１つのフェノール樹脂の添加を含む。フェノール樹脂は、レゾール樹脂、ノボラック樹脂、またはそれらの組合せであってもよい。
【００３７】
一実施例では、混合物は、混合物の総重量に基づいた１ｗｔ％〜４０ｗｔ％のフェノール樹脂の添加から形成される。好ましくは、混合物の総重量に基づいた５ｗｔ％〜４０ｗｔ％、より好ましくは２０ｗｔ％〜４０ｗｔ％のフェノール樹脂の添加から形成される。
【００３８】
一般に、レゾール樹脂は、アルカリ触媒の存在下でフェノール化合物を化学量論的に過剰なアルデヒド化合物と反応させることによって生成される。ノボラック樹脂は一般に、酸触媒の存在下でアルデヒド化合物を化学量論的に過剰なフェノール化合物と反応させることによって生成される。
【００３９】
この発明で使用されるフェノール樹脂の生成において使用されるフェノール化合物は、モノフェノール（たとえば、フェノール、トリメチルフェノール、エチルフェノール、ｍ−プロピルフェノール、ブチルフェノール、ｍ−ｓｅｃ−ブチルフェノール、ｍ−イソブチルフェノール、ｍ−ｔｅｒｔ−ブチルフェノール、ｍ−ブロモフェノール、ｍ−クロロフェノール、ｍ−フェニルフェノール、ｍ−ベンジルフェノール、オクチルフェノール、ｍ−セチルフェノール、ｍ−クミルフェノール、ｍ−ヒドロキシアセトフェノール、ｍ−ヒドソロキシベンゾフェノン、ｍ−ｄ−リモネンフェノール、ｏ−クレゾール、ｍ−クレゾール、ｐ−クレゾール、２，３−キシレノール、２，４−キシレノール、２，５−キシレノール、２，６−キシレノール、３，４−キシレノール、３，５−キシレノールなど）、およびビフェノール（たとえば、カテコール、レゾルシノール、ヒドロキシン、ビスフェノールＡなど）を含むが、これらに限定されない。
【００４０】
この発明で使用されるフェノール樹脂の生成において使用されるアルデヒド化合物は、ホルムアルデヒドおよびその改質形、たとえば、３７％以上のホルマリン、パラアルデヒド、アセトアルデヒド、プロピオンアルデヒドおよびイソブチルアルデヒド、ならびにイソペンチルアルデヒドを含むが、これらに限定されない。ホルムアルデヒドは好ましい一例である。ホルムアルデヒドは、水溶液（３７重量％以上）として、またはパラホルムアルデヒドまたはトリオキサンといった低分子量重合体の形で使用可能である。アルデヒドの他の非限定的な例は、フルフラール、２−エチルヘキサナール、エチルブチルアルデヒド、ヘプタアルデヒド、ベンザアルデヒド、およびクロトンアルデヒドを含む。
【００４１】
この発明のある特定の実施例では、混合物は、少なくとも１つのリン酸化試薬と、アミノシランおよびビニルシランからなる群から選択される少なくとも１つのシランカップリング剤とから形成される。好ましくは、一実施例では、混合物は、混合物を生成するのにフェノール樹脂を添加することなく、少なくとも１つのリン酸化試薬と、アミノシランおよびビニルシランからなる群から選択される少なくとも１つのシランカップリング剤とから形成される。
【００４２】
この発明に従って使用可能な基体は、この発明で使用される混合物を用いて処理可能であり、かつ次にゴム組成物を取付け可能な、あらゆる適切な基体を含む。金属、セラミック化合物、または熱可塑性重合体が、基体として使用可能である。一実施例では、基体は、金属、金属面を有するセラミック化合物、または金属面を有する熱可塑性重合体である。この発明で使用可能な金属の例は、炭素鋼、ステンレス鋼、アルミニウム、アルミニウム合金、チタン、チタン合金、マグネシウム、マグネシウム合金、および１つ以上の異なる金属層または有機層でコーティングされた金属を含むが、これらに限定されない。
【００４３】
この発明の一局面によれば、基体は、この発明の混合物を用いて処理される。一実施例では、基体は、１５０°Ｆ（６６℃）以下の温度で、混合物を用いて処理される。好ましくは、基体は、４０°Ｆ（４℃）〜１５０°Ｆ（６６℃）、より好ましくは５０°Ｆ（４℃）〜１２０°Ｆ（４９℃）、最も好ましくは６０°Ｆ（１６℃）〜１００°Ｆ（３８℃）の温度で、混合物を用いて処理される。
【００４４】
基体の処理に続き、処理された基体は乾かされる。好ましくは、基体は、１５８°Ｆ（７０℃）〜２４８°Ｆ（１２０℃）、より好ましくは１７６°Ｆ（８０℃）〜２３０°Ｆ（１１０℃）、最も好ましくは１９４°Ｆ（９０℃）〜２２１°Ｆ（１０５℃）の温度で、乾かされる。
【００４５】
この発明で使用される処理された基体に取付けられるゴム組成物は硬化されていても未硬化であってもよいが、硬化されたゴムが好ましい。硬化プロセスの例は、石鹸、硫黄（たとえば加硫）、ジアミン、オニウム酸、過酸化物、およびビスフェノールを含むが、これらに限定されない。
【００４６】
この発明に従って使用可能なゴムの種類の例は、ジエン系ゴム、オレフィンゴム、アクリルゴム、フッ素含有ゴム、シリコーン系ゴム（たとえばシリコーンゴム）、ウレタン系ゴム、エピクロロヒドリンゴム（たとえば、エピクロロヒドリンの単独重合体（ＣＯ）、エピクロロヒドリンと酸化エチレンとの共重合体（ＥＣＯ）、および、さらにアリルグリシジルエーテルと共重合化された共重合体）、クロロスルホン化ポリエチレン、酸化プロピレンゴム（ＧＰＯ）、エチレン酢酸ビニル共重合体（ＥＡＭ）、ポリノルボルネンゴム、およびそれらの改質ゴム（たとえば酸導入（または酸改質）ゴム）を含むが、これらに限定されない。これらのゴムは、単独でまたは組合せて使用されてもよい。
【００４７】
ジエン系ゴムの例は、天然ゴム（ＮＲ）；イソプレンゴム（ＩＲ）、イソブチレン−イソプレンゴム（ブチルゴム）（ＩＩＲ）、ブタジエンゴム（ＢＲ）、クロロプレンゴム（ＣＲ）といったジエン系単量体の重合体；アクリロニトリル−ブタジエンゴム（ニトリルゴム）（ＮＢＲ）、ニトリル−クロロプレンゴム（ＮＣＲ）、ニトリル−イソプレンゴム（ＮＩＲ）、またはアクリロニトリル−イソプレン−ブタジエンゴム（ＮＢＩＲ）といった、アクリロニトリルとジエンとが共重合化されたゴム；スチレン−ブタジエンゴム（ＳＢＲ、たとえば、スチレンとブタジエンとのランダム共重合体、スチレンブロックとブタジエンブロックとで構成されるＳＢブロック共重合体）、スチレン−クロロプレンゴム（ＳＣＲ）、およびスチレン−イソプレンゴム（ＳＩＲ）といった、スチレンとジエンとが共重合化されたゴムを含むが、これらに限定されない。
【００４８】
ジエン系ゴムはさらに、水素化ゴム、たとえば水素化ニトリルゴム（ＨＮＢＲ）を含んでいてもよい。スチレンとジエンとが共重合化されたゴムにおけるスチレン成分の比率は、共重合体を構成する単量体に換算して、約１０〜８０モル％、好ましくは約２０〜７０モル％、より好ましくは約３０〜６０モル％であってもよい。
【００４９】
オルフィンゴムの例は、エチレン−プロピレンゴム（ＥＰＭ）、およびエチレン−プロピレン−ジエンゴム（ＥＰＤＭ）を含むが、これらに限定されない。
【００５０】
アクリルゴムの例は、アクリル酸アルキルと塩素含有架橋性単量体との共重合体（ＡＣＭ）、アクリル酸アルキルとアクリロニトリルとの共重合体（ＡＮＭ）、アクリル酸アルキルとカルボキシル基および／またはエポキシ基含有単量体とエチレン−アクリルゴムとの共重合体といった、主成分としてアクリル酸アルキルで構成されたゴムを含む。
【００５１】
フッ素含有ゴムの例は、フッ素含有単量体を用いることによって得られるゴム、たとえば、フッ化ビニリデンとペルフルオロプロペンとオプションでテトラフルオロエチレンとの共重合体（ＦＫＭ）、テトラフルオロエチレンとプロピレンとの共重合体、テトラフルオロエチレンとペルフルオロメチルビニルエーテルとの共重合体（ＦＦＫＭ）を含むが、これらに限定されない。
【００５２】
シリコーン系ゴム（Ｑ）とは、式ＲaＳｉＯ(4-a)/2によって表わされる単位を含む有機ポリシロキサンを指し、式中、Ｒは、メチル、エチル、プロピル、またはブチルといったＣ1-10アルキル；３−クロロプロピル基または３，３，３−トリフルオロプロピル基といったハロゲン化Ｃ1-10アルキル；ビニル、アリル、またはブテニルといったＣ2-10アルケニル；フェニル、トリル、またはナフチルといったＣ6-12アリール；シクロペンチルまたはシクロヘキシルといったＣ3-10シクロアルキル；ベンジルまたはフェネチルといったＣ6-12アリール−Ｃ1-4アルキルを表わし、「ａ」は約１．９〜約２．１である。好ましくは、Ｒは、メチル、フェニル、アルケニル（たとえばビニル基）、またはフルオロＣ1-6アルキルである。
【００５３】
シリコーン系ゴム（Ｑ）は、たとえば、メチルシリコーンゴム（ＭＱ）、ビニルシリコーンゴム（ＶＭＱ）、フェニルシリコーンゴム（ＰＭＱ）、フェニルビニルシリコーンゴム（ＰＶＭＱ）、フルオロシリコーンゴム（ＦＶＭＱ）などを含む。また、そのようなシリコーン系ゴムは、高温加硫可能（ＨＴＶ）シリコーンゴムの固体ゴムだけでなく、室温加硫可能（ＲＴＶ）シリコーンゴムまたは低温加硫可能（ＬＴＶ）シリコーンゴム、たとえば液体または糊状ゴムも含む。
【００５４】
ウレタンゴム（Ｕ）の例は、ポリエステル系ウレタンエラストマー、およびポリエーテル系ウレタンエラストマーを含むが、これらに限定されない。
【００５５】
改質ゴムも使用可能である。例は、たとえばカルボン酸スチレン−ブタジエンゴム（Ｘ−ＳＢＲ）、カルボン酸ニトリルゴム（Ｘ−ＮＢＲ）、およびカルボン酸エチレン−プロピレンゴム（Ｘ−ＥＰ（Ｄ）Ｍ）など、カルボキシル含有ゴムまたは酸無水物含有ゴムといった酸改質ゴムを含むが、これらに限定されない。
【００５６】
処理された基体にゴム組成物を取付けるのに好適なあらゆる方法または手法が使用可能である。好適な取付方法の例は、成形、圧縮成形、射出トランスファー成形、トランスファー成形、および成形プロセス中に基体が型の所定の位置に保持されるようにして、基体が外側被覆されるようにするあらゆる成形プロセスを含むが、これらに限定されない。好適な成型方法または手法のより具体的な例は、バランワル（Baranwal），Ｋ．Ｃ．およびスティーブンス（Stephvens），Ｈ．Ｌ．編「エラストマー基本技術」（Basic Elastomer Technology）、米国化学会（Americal Chemical Society）ゴム部門（The Rubber Division）、アクロン（Akron）、２００１、１３２〜１４１頁に記載されており、その取付手法をここに引用により援用する。
【００５７】
この発明に従って生成された基体および取付けられたゴム組成物は、さまざまな方法で使用可能である。好ましい一実施例では、製品はシールとして使用される。好ましくは、製品はラジアルシールまたはラジアルシャフトシールである。ラジアルシャフトシールは、シャフトまたは回転穴といった回転要素を封止するために使用される。例は、クランクシャフトシール、トランスミッション出力シール、支柱シール、油圧ポンプシール、車軸シール、パワーステアリングシール、およびバルブステムシールを含むが、これらに限定されない。
【００５８】
さまざまな例示的なおよび好ましい実施例を参照して、この発明の原理および動作態様を上に説明した。当業者によって理解されるように、請求項によって定義されるこの発明全体は、ここに具体的に列挙されていない他の好ましい実施例を包含する。
【国際調査報告】
2013506763.tif 000004
2013506763.tif 000005